(57)【特許請求の範囲】
【請求項１】
キャッププライゴム組成物を調製する方法であって、前記キャッププライゴム組成物は、
（ａ）少なくとも１つの天然または合成ゴム状ポリマーと、
（ｂ）０．１〜２０ｐｈｒの少なくとも１つのヒドラジド化合物と、
（ｃ）０．１〜１０ｐｈｒの少なくとも１つのメチレン供与体と、
（ｄ）０．１〜１０ｐｈｒの少なくとも１つのメチレン受容体樹脂と、
（ｅ）０．１〜１０ｐｈｒの酸化亜鉛と、
を含み、
前記方法が、前記少なくとも１つの天然または合成ゴム状ポリマーと、前記少なくとも１つのヒドラジド化合物と、前記少なくとも１つのメチレン供与体と、前記少なくとも１つのメチレン受容体樹脂と、前記酸化亜鉛とを混合する工程を含み、
前記酸化亜鉛の一部が、非生成混合段階で混合され、酸化亜鉛の残りが、生成混合段階で混合される、方法。
【請求項２】
生成混合段階で添加される酸化亜鉛の量と、非生成混合段階で添加される酸化亜鉛の量の比が、１：１〜１０：１である、請求項１に記載の方法。
【請求項３】
前記キャッププライゴム組成物が、６０℃、１％歪振幅および振動数５２Ｈｚで測定したとき、ヒドラジド化合物を含まない比較組成物よりも少なくとも０．０１低いｔａｎδ値を有する、請求項１に記載の方法。
【請求項４】
前記少なくとも１つのヒドラジド化合物が、以下に示される式（Ｉ）または（ＩＩ）
0005993984.tif 000005
を有し、
式中、Ｒ１は、２〜１８個の炭素を有する非環式脂肪族基、５〜２０個の炭素を有する環式脂肪族基、６〜１８個の炭素を有する芳香族基、または７〜２４個の炭素を有するアルキル芳香族基であり、
Ｒ２は、水素原子、ヒドロキシ基、アミノ基またはメルカプト基であり、
各Ｒ３およびＲ４は、水素原子、１〜１８個の炭素を有するアルキル基、シクロヘキシル基または芳香族基であり、同じでもよく、異なっていてもよく、
ｎ＝１であり、
前記少なくとも１つのメチレン供与体が、ヘキサメトキシメチルメラミン、ヘキサメチレンテトラミン、メトキシメチルメラミン、Ｎ，Ｎ’，Ｎ”−トリメチルＮ，Ｎ’，Ｎ”−トリメチロールメラミン、ヘキサメチロールメラミン、Ｎ，Ｎ’，Ｎ”−ジメチロールメラミン、Ｎ−メチロールメラミン、Ｎ，Ｎ’−ジメチロールメラミン、Ｎ，Ｎ’，Ｎ”−トリス（メトキシメチル）メラミン、Ｎ，Ｎ’，Ｎ”−トリブチル−Ｎ，Ｎ’，Ｎ”−トリメチロールメラミン、ヘキサエトキシメチルメラミン、およびこれらの混合物からなる群より選択され、
前記少なくとも１つのメチレン受容体樹脂が、レゾルシノール、レゾルシノール誘導体、一価フェノールおよびこれらの誘導体、二価フェノールおよびこれらの誘導体、多価フェノールおよびこれらの誘導体、未変性フェノールノボラック樹脂、変性フェノールノボラック樹脂、ノボラック樹脂、ならびにこれらの混合物からなる群より選択される、請求項１に記載の方法。
【請求項５】
前記少なくとも１つのヒドラジド化合物が、０．１〜５ｐｈｒの量で存在する、請求項１〜４のいずれか１項に記載の方法。
【請求項６】
前記少なくとも１つのヒドラジド化合物が、３−ヒドロキシ−Ｎ’−（１，３−ジメチルブチリデン）−２−ナフトエ酸ヒドラジドを含む、請求項１〜５のいずれか１項に記載の方法。
【発明の詳細な説明】
【技術分野】
【０００１】
関連出願の相互参照
本出願は、2011年1月19日に出願された「A RUBBER COMPOSITION SUITABLE FOR USE AS 
A CAP PLY IN A TIRE」の名称の、米国特許仮出願第61／434,010号の優先権およびその他
の全ての利益を主張する。この開示の全体は、本明細書に援用される。
【０００２】
本開示の分野
本開示は、一般的には、タイヤのキャッププライとしての使用に適するゴム組成物、お
よびその製造方法に関する。
【背景技術】
【０００３】
一般的に、タイヤは、ウォール内周に金属ビードを備えたほぼＵ形状の断面を有するカ
ーカスから製造される。カーカスの外周の周り、およびトレッドの幅全域に延びるスチー
ルコードベルトプライにより、タイヤカーカスを支持することができる。このようなスチ
ールベルトプライは、タイヤの回転の意図した方向に比較的非伸長性であり、回転方向に
平行に、またはそれに対し小さい角度で配置されたスチールベルトコードを含む。ベルト
プライは、トレッドの移動を制限する役目をし、タイヤに対しより優れたロードホールデ
ィング特性を与える。このタイプのような支持は、ビードからビードまで横方向に、すな
わち、半径方向に連続する、比較的非伸長性の補強コードを含むゴム引きの織布からカー
カスが形成されているラジアルタイヤにおいて特に重要である。
【０００４】
高速性能をさらに改善するために、一部のタイヤは、ベルトプライ上に周方向に配置さ
れた１以上のキャッププライを有する。キャッププライは、ゴム組成物に封入されたコー
ド（典型的には、ナイロンまたはポリエステル）を含む層であり、スチールベルトプライ
の軸方向幅の全体または一部上に配置される。これらのキャッププライは、全てのタイヤ
には使われてはおらず、タイヤの全ての部材が高速に耐えられるように、主に高速定格を
有するタイヤで使われる。
【０００５】
キャッププライで使われるゴム組成物は、キャッププライに使われるコードに対する良
好な接着性、低発熱となる良好なヒステリシス、および良好な機械特性（例えば、モジュ
ラスおよび伸び）を有する必要がある。
【０００６】
本発明者らは、上記特性の良好なバランスを有する、タイヤのキャッププライでの使用
に適するゴム組成物を発見した。
【発明の概要】
【０００７】
少なくとも１つの天然または合成ゴム状ポリマーと、０．１〜２０ｐｈｒの少なくとも
１つのヒドラジド化合物と、０．１〜１０ｐｈｒの少なくとも１つのメチレン供与体と、
０．１〜１０ｐｈｒの少なくとも１つのメチレン受容体樹脂と、０．１〜１０ｐｈｒの酸
化亜鉛とを含む、キャッププライゴム組成物が開示される。
【０００８】
また、タイヤのヒステリシスを低減する方法が開示され、前記方法は、少なくとも１つ
の天然または合成ゴム状ポリマーと、０．１〜２０ｐｈｒの少なくとも１つのヒドラジド
化合物と、０．１〜１０ｐｈｒの少なくとも１つのメチレン供与体と、０．１〜１０ｐｈ
ｒの少なくとも１つのメチレン受容体樹脂と、０．１〜１０ｐｈｒの酸化亜鉛とを混合す
る工程を含む方法により作製されたスキムゴム組成物で被覆された少なくとも１つのコー
ド層を含むキャッププライを利用する工程を含む。所定の実施形態では、この方法は、ス
キムゴム組成物が、段落０００７に記載の組成を有する方法を対象とする。
【０００９】
さらに、少なくとも１つの天然または合成ゴム状ポリマーと、０．１〜２０ｐｈｒの少
なくとも１つのヒドラジド化合物と、０．１〜１０ｐｈｒの少なくとも１つのメチレン供
与体と、０．１〜１０ｐｈｒの少なくとも１つのメチレン受容体樹脂と、０．１〜１０ｐ
ｈｒの酸化亜鉛とを混合する工程を含み、酸化亜鉛の一部が、非生成混合段階で混合され
、酸化亜鉛の残りが、生成混合段階で混合される、ゴム組成物の調製方法が開示される。
所定の実施形態では、この方法は、スキムゴム組成物が段落０００７に記載の組成を有す
る方法を対象とする。
【００１０】
本開示の他の態様は、以降の説明により当業者には明らかであろう。以下の各実施形態
の説明の理解を助けるために、すぐ下で、特定の定義が与えられる。周辺の内容が明示的
に逆の意味を示さない限り、これらは、全体を通して適用されることが意図されている。
【００１１】
「キャッププライ」は、スチールベルトプライの軸方向幅の全体または一部の上に周方
向に配置される、ゴム組成物に封入されたコードの層を意味する。
【００１２】
「キャッププライゴム組成物」および「キャッププライスキムゴム組成物」は、本明細
書では同義に使用され、キャッププライのコードを包むゴム組成物を意味する。
【００１３】
「ポリマー」は、１以上のモノマーの重合生成物を意味し、ホモポリマー、コポリマー
、ターポリマー、テトラポリマー、などを含む。
【００１４】
「コポリマー」は、２つの反応物、典型的にはモノマー由来の単量体単位を含むポリマ
ーを意味し、ランダム、ブロック、セグメント化、グラフト、グラジエント、などのコポ
リマーを含む。
【００１５】
「ｐｈｒ」は、ゴム１００重量部あたりの対象物質の重量部を意味し、ゴム配合分野の
当業者により受け入れられている用語である。
【００１６】
本明細書に援用される全ての文献は、特に指定のない限り、その全体が援用される。
【発明を実施するための形態】
【００１７】
詳細な説明
（ａ）少なくとも１つの天然または合成ゴム状ポリマーと、（ｂ）０．１〜２０ｐｈｒ
の少なくとも１つのヒドラジド化合物と、（ｃ）０．１〜１０ｐｈｒの少なくとも１つの
メチレン供与体と、（ｄ）０．１〜１０ｐｈｒの少なくとも１つのメチレン受容体樹脂と
、（ｅ）０．１〜１０ｐｈｒの酸化亜鉛とを含む、キャッププライゴム組成物が開示され
る。
【００１８】
所定の実施形態では、段落００１７に記載の前出のキャッププライゴム組成物は、６０
℃、１％歪振幅および振動数５２Ｈｚで測定したとき、ヒドラジド化合物を含まない比較
組成物よりも少なくとも０．０１低いｔａｎδ値を有する。これらの所定の実施形態では
、キャッププライゴム組成物は、以下の要件の１以上を満たす：（ａ）少なくとも１つの
ヒドラジド化合物が、３−ヒドロキシ−Ｎ’−（１，３−ジメチルブチリデン）−２−ナ
フトエ酸ヒドラジドを含む、（ｂ）ゴム状ポリマーが、ポリイソプレン、ポリブタジエン
、スチレン−ブタジエンゴム、およびこれらの組み合わせからなる群より選択される、（
ｃ）少なくとも１つのメチレン供与体が、ヘキサメトキシメチルメラミン、ヘキサメチレ
ンテトラミン、メトキシメチルメラミン、Ｎ，Ｎ’，Ｎ”−トリメチルＮ，Ｎ’，Ｎ”−
トリメチロールメラミン、ヘキサメチロールメラミン、Ｎ，Ｎ’，Ｎ”−ジメチロールメ
ラミン、Ｎ−メチロールメラミン、Ｎ，Ｎ’−ジメチロールメラミン、Ｎ，Ｎ’，Ｎ”−
トリス（メトキシメチル）メラミン、Ｎ，Ｎ’，Ｎ”−トリブチル−Ｎ，Ｎ’，Ｎ”−ト
リメチロールメラミン、ヘキサエトキシメチルメラミン、およびこれらの混合物からなる
群より選択される、（ｄ）少なくとも１つのメチレン受容体樹脂が、レゾルシノール、レ
ゾルシノール誘導体、一価フェノールおよびこれらの誘導体、二価フェノールおよびこれ
らの誘導体、多価フェノールおよびこれらの誘導体、未変性フェノールノボラック樹脂、
変性フェノールノボラック樹脂、ノボラック樹脂、ならびにこれらの混合物からなる群よ
り選択される、（ｅ）酸化亜鉛が、１〜５ｐｈｒの範囲の合計量で存在し、酸化亜鉛の一
部が、非生成混合段階で添加され、酸化亜鉛の残りが、生成混合段階で添加される、（ｆ
）キャッププライゴム組成物が、ポリマレイミドを含まない、（ｇ）少なくとも１つのヒ
ドラジド化合物が、０．１〜５ｐｈｒの量で存在する、または（ｈ）少なくとも１つのヒ
ドラジド化合物が、０．１〜５ｐｈｒの量で存在し、少なくとも１つのメチレン供与体が
、０．１〜５ｐｈｒの量で存在し、さらに、少なくとも１つのメチレン受容体樹脂が、０
．１〜５ｐｈｒの量で存在する。
【００１９】
前述のように、所定の実施形態では、キャッププライゴム組成物は、段落００１７に従
い、６０℃、１％歪振幅および振動数５２Ｈｚで測定したとき、ヒドラジド化合物を含ま
ない比較組成物よりも少なくとも０．０１低いｔａｎδ値を有する。これらの所定の実施
形態では、キャッププライゴム組成物は、また、以下の１以上を満たす：（ａ）少なくと
も１つのヒドラジド化合物が、３−ヒドロキシ−Ｎ’−（１，３−ジメチルブチリデン）
−２−ナフトエ酸ヒドラジドを含む、（ｂ）ゴム状ポリマーが、ポリイソプレン、ポリブ
タジエン、スチレン−ブタジエンゴム、およびこれらの組み合わせからなる群より選択さ
れる、（ｃ）少なくとも１つのメチレン供与体が、ヘキサメトキシメチルメラミン、ヘキ
サメチレンテトラミン、メトキシメチルメラミン、Ｎ，Ｎ’，Ｎ”−トリメチルＮ，Ｎ’
，Ｎ”−トリメチロールメラミン、ヘキサメチロールメラミン、Ｎ，Ｎ’，Ｎ”−ジメチ
ロールメラミン、Ｎ−メチロールメラミン、Ｎ，Ｎ’−ジメチロールメラミン、Ｎ，Ｎ’
，Ｎ”−トリス（メトキシメチル）メラミン、Ｎ，Ｎ’，Ｎ”−トリブチル−Ｎ，Ｎ’，
Ｎ”−トリメチロールメラミン、ヘキサエトキシメチルメラミン、およびこれらの混合物
からなる群より選択される、（ｄ）少なくとも１つのメチレン受容体樹脂が、レゾルシノ
ール、レゾルシノール誘導体、一価フェノールおよびこれらの誘導体、二価フェノールお
よびこれらの誘導体、多価フェノールおよびこれらの誘導体、未変性フェノールノボラッ
ク樹脂、変性フェノールノボラック樹脂、ノボラック樹脂、ならびにこれらの混合物から
なる群より選択される、（ｅ）酸化亜鉛が、１〜５ｐｈｒの範囲の合計量で存在し、酸化
亜鉛の一部が、非生成混合段階で添加され、酸化亜鉛の残りが、生成混合段階で添加され
る、（ｆ）キャッププライゴム組成物が、ポリマレイミドを含まない、（ｇ）少なくとも
１つのヒドラジド化合物が、０．１〜５ｐｈｒの量で存在する、または（ｈ）少なくとも
１つのヒドラジド化合物が、０．１〜５ｐｈｒの量で存在し、少なくとも１つのメチレン
供与体が、０．１〜５ｐｈｒの量で存在し、さらに、少なくとも１つのメチレン受容体樹
脂が、０．１〜５ｐｈｒの量で存在する。
【００２０】
前述のように、所定の実施形態では、キャッププライゴム組成物は、段落００１７に従
い、６０℃、１％歪振幅および振動数５２Ｈｚで測定したとき、比較組成物よりも少なく
とも０．０１低いｔａｎδ値を有し、少なくとも１つのヒドラジド化合物が、３−ヒドロ
キシ−Ｎ’−（１，３−ジメチルブチリデン）−２−ナフトエ酸ヒドラジドを含む。これ
らの所定の実施形態では、キャッププライゴム組成物は、また、以下の１以上を満たす：
（ａ）ゴム状ポリマーが、ポリイソプレン、ポリブタジエン、スチレン−ブタジエンゴム
、およびこれらの組み合わせからなる群より選択される、（ｂ）少なくとも１つのメチレ
ン供与体が、ヘキサメトキシメチルメラミン、ヘキサメチレンテトラミン、メトキシメチ
ルメラミン、Ｎ，Ｎ’，Ｎ”−トリメチルＮ，Ｎ’，Ｎ”−トリメチロールメラミン、ヘ
キサメチロールメラミン、Ｎ，Ｎ’，Ｎ”−ジメチロールメラミン、Ｎ−メチロールメラ
ミン、Ｎ，Ｎ’−ジメチロールメラミン、Ｎ，Ｎ’，Ｎ”−トリス（メトキシメチル）メ
ラミン、Ｎ，Ｎ’，Ｎ”−トリブチル−Ｎ，Ｎ’，Ｎ”−トリメチロールメラミン、ヘキ
サエトキシメチルメラミン、およびこれらの混合物からなる群より選択される、（ｃ）少
なくとも１つのメチレン受容体樹脂が、レゾルシノール、レゾルシノール誘導体、一価フ
ェノールおよびこれらの誘導体、二価フェノールおよびこれらの誘導体、多価フェノール
およびこれらの誘導体、未変性フェノールノボラック樹脂、変性フェノールノボラック樹
脂、ノボラック樹脂、ならびにこれらの混合物からなる群より選択される、（ｄ）酸化亜
鉛が、１〜５ｐｈｒの範囲の合計量で存在し、酸化亜鉛の一部が、非生成混合段階で添加
され、酸化亜鉛の残りが、生成混合段階で添加される、（ｅ）キャッププライゴム組成物
が、ポリマレイミドを含まない、（ｆ）少なくとも１つのヒドラジド化合物が、０．１〜
５ｐｈｒの量で存在する、または（ｇ）少なくとも１つのヒドラジド化合物が、０．１〜
５ｐｈｒの量で存在し、少なくとも１つのメチレン供与体が、０．１〜５ｐｈｒの量で存
在し、さらに、少なくとも１つのメチレン受容体樹脂が、０．１〜５ｐｈｒの量で存在す
る。
【００２１】
前述のように、所定の実施形態では、キャッププライゴム組成物は、段落００１７に従
い、６０℃、１％歪振幅および振動数５２Ｈｚで測定したとき、比較組成物よりも少なく
とも０．０１低いｔａｎδ値を有し、少なくとも１つのヒドラジド化合物が、３−ヒドロ
キシ−Ｎ’−（１，３−ジメチルブチリデン）−２−ナフトエ酸ヒドラジドを含み、ゴム
状ポリマーが、ポリイソプレン、ポリブタジエン、スチレン−ブタジエンゴム、およびこ
れらの組み合わせからなる群より選択される。これらの所定の実施形態では、キャッププ
ライゴム組成物は、また、以下の１以上を満たす：（ａ）少なくとも１つのメチレン供与
体が、ヘキサメトキシメチルメラミン、ヘキサメチレンテトラミン、メトキシメチルメラ
ミン、Ｎ，Ｎ’，Ｎ”−トリメチルＮ，Ｎ’，Ｎ”−トリメチロールメラミン、ヘキサメ
チロールメラミン、Ｎ，Ｎ’，Ｎ”−ジメチロールメラミン、Ｎ−メチロールメラミン、
Ｎ，Ｎ’−ジメチロールメラミン、Ｎ，Ｎ’，Ｎ”−トリス（メトキシメチル）メラミン
、Ｎ，Ｎ’，Ｎ”−トリブチル−Ｎ，Ｎ’，Ｎ”−トリメチロールメラミン、ヘキサエト
キシメチルメラミン、およびこれらの混合物からなる群より選択される、（ｂ）少なくと
も１つのメチレン受容体樹脂が、レゾルシノール、レゾルシノール誘導体、一価フェノー
ルおよびこれらの誘導体、二価フェノールおよびこれらの誘導体、多価フェノールおよび
これらの誘導体、未変性フェノールノボラック樹脂、変性フェノールノボラック樹脂、ノ
ボラック樹脂、およびこれらの混合物からなる群より選択される、（ｃ）酸化亜鉛が、１
〜５ｐｈｒの範囲の合計量で存在し、酸化亜鉛の一部が、非生成混合段階で添加され、酸
化亜鉛の残りが、生成混合段階で添加される、（ｄ）キャッププライゴム組成物が、ポリ
マレイミドを含まない、（ｅ）少なくとも１つのヒドラジド化合物が、０．１〜５ｐｈｒ
の量で存在する、または（ｆ）少なくとも１つのヒドラジド化合物が、０．１〜５ｐｈｒ
の量で存在し、少なくとも１つのメチレン供与体が、０．１〜５ｐｈｒの量で存在し、さ
らに、少なくとも１つのメチレン受容体樹脂が、０．１〜５ｐｈｒの量で存在する。
【００２２】
前述のように、所定の実施形態では、キャッププライゴム組成物は、段落００１７に従
い、６０℃、１％歪み振幅および振動数５２Ｈｚで測定したとき、比較組成物よりも少な
くとも０．０１低いｔａｎδ値を有し、少なくとも１つのヒドラジド化合物が、３−ヒド
ロキシ−Ｎ’−（１，３−ジメチルブチリデン）−２−ナフトエ酸ヒドラジドを含み、ゴ
ム状ポリマーが、ポリイソプレン、ポリブタジエン、スチレン−ブタジエンゴム、および
これらの組み合わせからなる群より選択され、少なくとも１つのメチレン供与体が、ヘキ
サメトキシメチルメラミン、ヘキサメチレンテトラミン、メトキシメチルメラミン、Ｎ，
Ｎ’，Ｎ”−トリメチルＮ，Ｎ’，Ｎ”−トリメチロールメラミン、ヘキサメチロールメ
ラミン、Ｎ，Ｎ’，Ｎ”−ジメチロールメラミン、Ｎ−メチロールメラミン、Ｎ，Ｎ’−
ジメチロールメラミン、Ｎ，Ｎ’，Ｎ”−トリス（メトキシメチル）メラミン、Ｎ，Ｎ’
，Ｎ”−トリブチル−Ｎ，Ｎ’，Ｎ”−トリメチロールメラミン、ヘキサエトキシメチル
メラミン、およびこれらの混合物からなる群より選択される。これらの所定の実施形態で
は、キャッププライゴム組成物は、また、以下の１以上を満たす：（ａ）少なくとも１つ
のメチレン受容体樹脂が、レゾルシノール、レゾルシノール誘導体、一価フェノールおよ
びこれらの誘導体、二価フェノールおよびこれらの誘導体、多価フェノールおよびこれら
の誘導体、未変性フェノールノボラック樹脂、変性フェノールノボラック樹脂、ノボラッ
ク樹脂、およびこれらの混合物からなる群より選択される、（ｂ）酸化亜鉛が、１〜５ｐ
ｈｒの範囲の合計量で存在し、酸化亜鉛の一部が、非生成混合段階で添加され、酸化亜鉛
の残りが、生成混合段階で添加される、（ｃ）キャッププライゴム組成物が、ポリマレイ
ミドを含まない、（ｄ）少なくとも１つのヒドラジド化合物が、０．１〜５ｐｈｒの量で
存在する、または（ｅ）少なくとも１つのヒドラジド化合物が、０．１〜５ｐｈｒの量で
存在し、少なくとも１つのメチレン供与体が、０．１〜５ｐｈｒの量で存在し、さらに、
少なくとも１つのメチレン受容体樹脂が、０．１〜５ｐｈｒの量で存在する。
【００２３】
前述のように、所定の実施形態では、キャッププライゴム組成物は、段落００１７に従
い、６０℃、１％歪振幅および振動数５２Ｈｚで測定したとき、比較組成物よりも少なく
とも０．０１低いｔａｎδ値を有し、少なくとも１つのヒドラジド化合物が、３−ヒドロ
キシ−Ｎ’−（１，３−ジメチルブチリデン）−２−ナフトエ酸ヒドラジドを含み、ゴム
状ポリマーが、ポリイソプレン、ポリブタジエン、スチレン−ブタジエンゴム、およびこ
れらの組み合わせからなる群より選択され、メチレン供与体が、ヘキサメトキシメチルメ
ラミン、ヘキサメチレンテトラミン、メトキシメチルメラミン、Ｎ，Ｎ’，Ｎ”−トリメ
チルＮ，Ｎ’，Ｎ”−トリメチロールメラミン、ヘキサメチロールメラミン、Ｎ，Ｎ’，
Ｎ”−ジメチロールメラミン、Ｎ−メチロールメラミン、Ｎ，Ｎ’−ジメチロールメラミ
ン、Ｎ，Ｎ’，Ｎ”−トリス（メトキシメチル）メラミン、Ｎ，Ｎ’，Ｎ”−トリブチル
−Ｎ，Ｎ’，Ｎ”−トリメチロールメラミン、ヘキサエトキシメチルメラミン、およびこ
れらの混合物からなる群より選択され、メチレン受容体樹脂が、レゾルシノール、レゾル
シノール誘導体、一価フェノールおよびこれらの誘導体、二価フェノールおよびこれらの
誘導体、多価フェノールおよびこれらの誘導体、未変性フェノールノボラック樹脂、変性
フェノールノボラック樹脂、ノボラック樹脂、およびこれらの混合物からなる群より選択
される。これらの所定の実施形態では、キャッププライゴム組成物は、また、以下の１以
上を満たす：（ａ）酸化亜鉛が、１〜５ｐｈｒの範囲の合計量で存在し、酸化亜鉛の一部
が、非生成混合段階で添加され、酸化亜鉛の残りが、生成混合段階で添加される、（ｂ）
キャッププライゴム組成物が、ポリマレイミドを含まない、（ｃ）少なくとも１つのヒド
ラジド化合物が、０．１〜５ｐｈｒの量で存在する、または（ｄ）少なくとも１つのヒド
ラジド化合物が、０．１〜５ｐｈｒの量で存在し、少なくとも１つのメチレン供与体が、
０．１〜５ｐｈｒの量で存在し、さらに、少なくとも１つのメチレン受容体樹脂が、０．
１〜５ｐｈｒの量で存在する。
【００２４】
前述のように、所定の実施形態では、キャッププライゴム組成物は、段落００１７に従
い、６０℃、１％歪振幅および振動数５２Ｈｚで測定したとき、比較組成物よりも少なく
とも０．０１低いｔａｎδ値を有し、少なくとも１つのヒドラジド化合物が、３−ヒドロ
キシ−Ｎ’−（１，３−ジメチルブチリデン）−２−ナフトエ酸ヒドラジドを含み、ゴム
状ポリマーが、ポリイソプレン、ポリブタジエン、スチレン−ブタジエンゴム、およびこ
れらの組み合わせからなる群より選択され、メチレン供与体が、ヘキサメトキシメチルメ
ラミン、ヘキサメチレンテトラミン、メトキシメチルメラミン、Ｎ，Ｎ’，Ｎ”−トリメ
チルＮ，Ｎ’，Ｎ”−トリメチロールメラミン、ヘキサメチロールメラミン、Ｎ，Ｎ’，
Ｎ”−ジメチロールメラミン、Ｎ−メチロールメラミン、Ｎ，Ｎ’−ジメチロールメラミ
ン、Ｎ，Ｎ’，Ｎ”−トリス（メトキシメチル）メラミン、Ｎ，Ｎ’，Ｎ”−トリブチル
−Ｎ，Ｎ’，Ｎ”−トリメチロールメラミン、ヘキサエトキシメチルメラミン、およびこ
れらの混合物からなる群より選択され、メチレン受容体樹脂が、レゾルシノール、レゾル
シノール誘導体、一価フェノールおよびこれらの誘導体、二価フェノールおよびこれらの
誘導体、多価フェノールおよびこれらの誘導体、未変性フェノールノボラック樹脂、変性
フェノールノボラック樹脂、ノボラック樹脂、およびこれらの混合物からなる群より選択
され、酸化亜鉛が、１〜５ｐｈｒの範囲の合計量で存在し、酸化亜鉛の一部が、非生成混
合段階で添加され、酸化亜鉛の残りが、生成混合段階で添加される。これらの所定の実施
形態では、キャッププライゴム組成物は、また、以下の１以上を満たす：（ａ）キャップ
プライゴム組成物が、ポリマレイミドを含まない、（ｂ）少なくとも１つのヒドラジド化
合物が、０．１〜５ｐｈｒの量で存在する、または（ｃ）少なくとも１つのヒドラジド化
合物が、０．１〜５ｐｈｒの量で存在し、少なくとも１つのメチレン供与体が、０．１〜
５ｐｈｒの量で存在し、さらに、少なくとも１つのメチレン受容体樹脂が、０．１〜５ｐ
ｈｒの量で存在する。
【００２５】
前述のように、所定の実施形態では、キャッププライゴム組成物は、段落００１７に従
い、６０℃、１％歪振幅および振動数５２Ｈｚで測定したとき、比較組成物よりも少なく
とも０．０１低いｔａｎδ値を有し、少なくとも１つのヒドラジド化合物が、３−ヒドロ
キシ−Ｎ’−（１，３−ジメチルブチリデン）−２−ナフトエ酸ヒドラジドを含み、ゴム
状ポリマーが、ポリイソプレン、ポリブタジエン、スチレン−ブタジエンゴム、およびこ
れらの組み合わせからなる群より選択され、メチレン供与体が、ヘキサメトキシメチルメ
ラミン、ヘキサメチレンテトラミン、メトキシメチルメラミン、Ｎ，Ｎ’，Ｎ”−トリメ
チルＮ，Ｎ’，Ｎ”−トリメチロールメラミン、ヘキサメチロールメラミン、Ｎ，Ｎ’，
Ｎ”−ジメチロールメラミン、Ｎ−メチロールメラミン、Ｎ，Ｎ’−ジメチロールメラミ
ン、Ｎ，Ｎ’，Ｎ”−トリス（メトキシメチル）メラミン、Ｎ，Ｎ’，Ｎ”−トリブチル
−Ｎ，Ｎ’，Ｎ”−トリメチロールメラミン、ヘキサエトキシメチルメラミン、およびこ
れらの混合物からなる群より選択され、メチレン受容体樹脂が、レゾルシノール、レゾル
シノール誘導体、一価フェノールおよびこれらの誘導体、二価フェノールおよびこれらの
誘導体、多価フェノールおよびこれらの誘導体、未変性フェノールノボラック樹脂、変性
フェノールノボラック樹脂、ノボラック樹脂、およびこれらの混合物からなる群より選択
され、酸化亜鉛が、１〜５ｐｈｒの範囲の合計量で存在し、ゴム組成物が、ポリマレイミ
ドを含まず、酸化亜鉛の一部が、非生成混合段階で添加され、酸化亜鉛の残りが、生成混
合段階で添加される。これらの所定の実施形態では、キャッププライゴム組成物は、また
、以下の１以上を満たす：（ａ）少なくとも１つのヒドラジド化合物が、０．１〜５ｐｈ
ｒの量で存在する、または（ｂ）少なくとも１つのヒドラジド化合物が、０．１〜５ｐｈ
ｒの量で存在し、少なくとも１つのメチレン供与体が、０．１〜５ｐｈｒの量で存在し、
さらに、少なくとも１つのメチレン受容体樹脂が、０．１〜５ｐｈｒの量で存在する。
【００２６】
前述のように、所定の実施形態では、キャッププライゴム組成物は、段落００１７に従
い、６０℃、１％歪振幅および振動数５２Ｈｚで測定したとき、比較組成物よりも少なく
とも０．０１低いｔａｎδ値を有し、少なくとも１つのヒドラジド化合物が、３−ヒドロ
キシ−Ｎ’−（１，３−ジメチルブチリデン）−２−ナフトエ酸ヒドラジドを含み、ゴム
状ポリマーが、ポリイソプレン、ポリブタジエン、スチレン−ブタジエンゴム、およびこ
れらの組み合わせからなる群より選択され、メチレン供与体が、ヘキサメトキシメチルメ
ラミン、ヘキサメチレンテトラミン、メトキシメチルメラミン、Ｎ，Ｎ’，Ｎ”−トリメ
チルＮ，Ｎ’，Ｎ”−トリメチロールメラミン、ヘキサメチロールメラミン、Ｎ，Ｎ’，
Ｎ”−ジメチロールメラミン、Ｎ−メチロールメラミン、Ｎ，Ｎ’−ジメチロールメラミ
ン、Ｎ，Ｎ’，Ｎ”−トリス（メトキシメチル）メラミン、Ｎ，Ｎ’，Ｎ”−トリブチル
−Ｎ，Ｎ’，Ｎ”−トリメチロールメラミン、ヘキサエトキシメチルメラミン、およびこ
れらの混合物からなる群より選択され、メチレン受容体樹脂が、レゾルシノール、レゾル
シノール誘導体、一価フェノールおよびこれらの誘導体、二価フェノールおよびこれらの
誘導体、多価フェノールおよびこれらの誘導体、未変性フェノールノボラック樹脂、変性
フェノールノボラック樹脂、ノボラック樹脂、およびこれらの混合物からなる群より選択
され、酸化亜鉛が、１〜５ｐｈｒの範囲の合計量で存在し、ゴム組成物が、ポリマレイミ
ドを含まず、少なくとも１つのヒドラジド化合物が、０．１〜５ｐｈｒの量で存在し、酸
化亜鉛の一部が、非生成混合段階で添加され、酸化亜鉛の残りが、生成混合段階で添加さ
れる。これらの所定の実施形態では、少なくとも１つのメチレン供与体が、０．１〜５ｐ
ｈｒの量で存在し、さらに、少なくとも１つのメチレン受容体樹脂が、０．１〜５ｐｈｒ
の量で存在する。
【００２７】
また、タイヤのヒステリシスを低減する方法が開示され、前記方法は、少なくとも１つ
の天然または合成ゴム状ポリマーと、０．１〜２０ｐｈｒの少なくとも１つのヒドラジド
化合物と、０．１〜１０ｐｈｒの少なくとも１つのメチレン供与体と、０．１〜１０ｐｈ
ｒの少なくとも１つのメチレン受容体樹脂と、０．１〜１０ｐｈｒの酸化亜鉛とを混合す
る工程を含む方法により作製されたスキムゴム組成物で被覆された少なくとも１つのコー
ド層を含むキャッププライを利用する工程を含む。
【００２８】
このような方法では、酸化亜鉛の一部が、非生成混合段階で混合され、酸化亜鉛の残り
が、生成混合段階で混合される。いずれのこのような方法においても、ゴム組成物は、段
落００１７〜００２６のいずれかで指定されるものであってよい。
【００２９】
さらに、少なくとも１つの天然または合成ゴム状ポリマーと、０．１〜２０ｐｈｒの少
なくとも１つのヒドラジド化合物と、０．１〜１０ｐｈｒの少なくとも１つのメチレン供
与体と、０．１〜１０ｐｈｒの少なくとも１つのメチレン受容体樹脂と、０．１〜１０ｐ
ｈｒの酸化亜鉛とを混合する工程を含むゴム組成物の調製方法が開示される。このような
方法では、酸化亜鉛の一部が、非生成混合段階で混合され、酸化亜鉛の残りが、生成混合
段階で混合される。いずれのこのような方法においても、ゴム組成物は、段落００１７〜
００２６のいずれかで指定されるものであってよい。
【００３０】
所定の実施形態では、段落００２７または段落００２８に準じた前出の方法は、繊維コ
ード層が、ナイロン、ポリエステル、アラミド、ポリアミン、またはレーヨンからなる繊
維コードを含む方法を対象としている。いずれのこのような方法においても、ゴム組成物
は、段落００１７〜００２６のいずれかで指定されるものであってよい。
【００３１】
所定の実施形態では、段落００２７、００２８、００２９または００３０に準じた前出
の方法は、スキムゴム組成物を調製する方法を対象とし、ここで、（ａ）生成混合段階で
添加される酸化亜鉛の量と、非生成混合段階で添加される酸化亜鉛の量の比は、１：１〜
１０：１であり、および／または（ｂ）生成混合段階で添加される酸化亜鉛の量と、非生
成混合段階で添加される酸化亜鉛の量の比は、２：１〜３：１である。
【００３２】
上述の少なくとも１つの天然または合成ゴム状ポリマーは、キャッププライゴム組成物
における使用に適するいずれのポリマーであってもよい。本明細書記載の組成物に使用可
能なゴム状ポリマーの例としては、これらに限定されないが、天然ゴム、合成ポリイソプ
レンゴム、スチレン−ブタジエンゴム（ＳＢＲ）、スチレン−イソプレンゴム、スチレン
−イソプレン−ブタジエンゴム、ブタジエン−イソプレン−スチレンターポリマー、ブタ
ジエン−イソプレンゴム、ポリブタジエン、ブチルゴム、ネオプレン、アクリロニトリル
−ブタジエンゴム（ＮＢＲ）、シリコーンゴム、フルオロエラストマー、エチレンアクリ
ルゴム、エチレン−プロピレンゴム、エチレン−プロピレンターポリマー（ＥＰＤＭ）、
エチレン酢酸ビニルコポリマー、エピクロロヒドリンゴム、塩素化ポリエチレン−プロピ
レンゴム、クロロスルホン化ポリエチレンゴム、水素添加ニトリルゴム、およびテトラフ
ルオロエチレン−プロピレンゴム、が挙げられる。ゴム状ポリマーの混合物も使用可能で
ある。一実施形態では、キャッププライゴム組成物は、天然ゴムおよびスチレン−ブタジ
エンゴムの混合物を含んでもよい。
【００３３】
キャッププライゴム組成物は、０．１〜２０ｐｈｒ、０．１〜１０ｐｈｒ、または０．
１〜５ｐｈｒの少なくとも１つのヒドラジド化合物を含む。好ましいヒドラジド化合物の
例としては、これらに限定されないが、式ＩおよびＩＩで表される化合物が含まれる：
【化１】
0005993984.tif 000002
式中、Ｒ１は、２〜１８個の炭素を有する非環式脂肪族基、５〜２０個の炭素を有する環
式脂肪族基、６〜１８個の炭素を有する芳香族基、または７〜２４個の炭素を有するアル
キル芳香族基である。Ｒ１は、任意に、Ｏ、ＮおよびＳのうちの少なくとも１つのヘテロ
原子を含んでもよく、ただし、非環式脂肪族基がその中に芳香族基を含む。Ｒ２は、水素
原子、ヒドロキシ基、アミノ基またはメルカプト基である。各Ｒ３およびＲ４は、水素原
子、１〜１８個の炭素を有するアルキル基、シクロヘキシル基または芳香族基であり、同
じでもよく、異なっていてもよく、また、任意に、Ｏ、ＮおよびＳのうちの少なくとも１
つのヘテロ原子を含んでもよい。さらに、ｎは、１〜３の整数である。
【００３４】
好ましい具体的なヒドラジド化合物の例としては、これらに限定されないが、１−ヒド
ロキシ−Ｎ’−（１−メチルエチリデン）−２−ナフトエ酸ヒドラジド、１−ヒドロキシ
−Ｎ’−（１−メチルプロピリデン）−２−ナフトエ酸ヒドラジド、１−ヒドロキシ−Ｎ
’−（１−メチルブチリデン）−２−ナフトエ酸ヒドラジド、１−ヒドロキシ−Ｎ’−（
１，３−ジメチルブチリデン）−２−ナフトエ酸ヒドラジド、１−ヒドロキシ−Ｎ’−（
２，６−ジメチル−４−ヘプチリデン）−２−ナフトエ酸ヒドラジド、１−ヒドロキシ−
Ｎ’−（２−フリルメチレン）−２−ナフトエ酸ヒドラジド、３−ヒドロキシ−Ｎ’−（
１−メチルエチリデン）−２−ナフトエ酸ヒドラジド、３−ヒドロキシ−Ｎ’−（１−メ
チルプロピリデン）−２−ナフトエ酸ヒドラジド、３−ヒドロキシ−Ｎ’−（１−メチル
ブチリデン）−２−ナフトエ酸ヒドラジド、３−ヒドロキシ−Ｎ’−（１，３−ジメチル
ブチリデン）−２−ナフトエ酸ヒドラジド、２−ヒドロキシ−Ｎ’−（２，６−ジメチル
−４−ヘプチリデン）−３−ナフトエ酸ヒドラジド、２−ヒドロキシ−Ｎ’−（２−フリ
ルメチレン）−３−ナフトエ酸ヒドラジド、イソフタル酸ジ（１−メチルエチリデン）ヒ
ドラジド、イソフタル酸ジ（１−メチルプロピリデン）ヒドラジド、イソフタル酸ジ（１
−メチルブチリデン）ヒドラジド、イソフタル酸ジ（１，３−ジメチルブチリデン）ヒド
ラジド、イソフタル酸ジ（２，６−ジメチル−４−ヘプチリデン）ヒドラジド、イソフタ
ル酸ジ（２−フリルメチレン）ヒドラジド、イソニコチン酸（１−メチルエチリデン）ヒ
ドラジド、イソニコチン酸（１−メチルプロピリデン）ヒドラジド、イソニコチン酸（１
−メチルブチリデン）ヒドラジド、イソニコチン酸（２，６−ジメチル−４−ヘプチリデ
ン）ヒドラジド、イソニコチン酸（１，３−ジメチルブチリデン）ヒドラジド、イソニコ
チン酸（２−フリルメチレン）ヒドラジド、Ｎ’−（１−メチルエチリデン）−サリチル
酸ヒドラジド、Ｎ’−（１−メチルプロピリデン）−サリチル酸ヒドラジド、Ｎ’−（１
−メチルブチリデン）−サリチル酸ヒドラジド、Ｎ’−（１，３−ジメチルブチリデン）
−サリチル酸ヒドラジド、Ｎ’−（２，６−ジメチル−４−ヘプチリデン）−サリチル酸
ヒドラジド、Ｎ’−（２−フリルメチレン）−サリチル酸ヒドラジド、Ｎ’−（１−メチ
ルエチリデン）−安息香酸ヒドラジド、Ｎ’−（１−メチルプロピリデン）−安息香酸ヒ
ドラジド、Ｎ’−（１，３−ジメチルブチリデン）−安息香酸ヒドラジド、Ｎ’−（ベン
ジリデン）−安息香酸ヒドラジド、Ｎ’−（４−ジメチルアミノフェニルメチレン）−安
息香酸ヒドラジド、Ｎ’−（４−メトキシフェニルメチレン）−安息香酸ヒドラジド、Ｎ
’−（４−ヒドロキシフェニルメチレン）−安息香酸ヒドラジド、Ｎ’−（１−フェニル
エチリデン）−安息香酸ヒドラジド、Ｎ’−（ジフェニルメチレン）−安息香酸ヒドラジ
ド、Ｎ’−［１−（２，４−ジヒドロキシフェニル）ベンジリデン］−安息香酸ヒドラジ
ド、Ｎ’−（２−フリルメチレン）−安息香酸ヒドラジド、Ｎ’−（１−メチルエチリデ
ン）−１−ナフトエ酸ヒドラジド、Ｎ’−（１−メチルプロピリデン）−１−ナフトエ酸
ヒドラジド、Ｎ’−（１，３−ジメチルブチリデン）−１−ナフトエ酸ヒドラジド、Ｎ’
−（ベンジリデン）−１−ナフトエ酸ヒドラジド、Ｎ’−（４−ジメチルアミノフェニル
メチレン）−１−ナフトエ酸ヒドラジド、Ｎ’−（４−メトキシフェニルメチレン）−１
−ナフトエ酸ヒドラジド、Ｎ’−（４−ヒドロキシフェニルメチレン）−１−ナフトエ酸
ヒドラジド、Ｎ’−（１−フェニルエチリデン）−１−ナフトエ酸ヒドラジド、Ｎ’−（
ジフェニルメチレン）−１−ナフトエ酸ヒドラジド、Ｎ’−（１−（２，４−ジヒドロキ
シフェニル）ベンジリデン）−１−ナフトエ酸ヒドラジド、Ｎ’−（２−フリルメチレン
）−１−ナフトエ酸ヒドラジド、Ｎ’−（１−メチルエチリデン）−２−ナフトエ酸ヒド
ラジド、Ｎ’−（１−メチルプロピリデン）−２−ナフトエ酸ヒドラジド、Ｎ’−（１，
３−ジメチルブチリデン）−２−ナフトエ酸ヒドラジド、Ｎ’−（ベンジリデン）−２−
ナフトエ酸ヒドラジド、Ｎ’−（４−ジメチルアミノフェニルメチレン）−２−ナフトエ
酸ヒドラジド、Ｎ’−（４−メトキシフェニルメチレン）−２−ナフトエ酸ヒドラジド、
Ｎ’−（４−ヒドロキシフェニルメチレン）−２−ナフトエ酸ヒドラジド、Ｎ’−（１−
フェニルエチリデン）−２−ナフトエ酸ヒドラジド、Ｎ’−（ジフェニルメチレン）−２
−ナフトエ酸ヒドラジド、Ｎ’−［１−（２，４−ジヒドロキシフェニル）ベンジリデン
］−２−ナフトエ酸ヒドラジド、Ｎ’−（２−フリルメチレン）−２−ナフトエ酸ヒドラ
ジド、Ｎ’−（１−メチルエチリデン）−プロピオン酸ヒドラジド、Ｎ’−（１−メチル
プロピリデン）プロピオン酸ヒドラジド、Ｎ’−（１，３−ジメチルブチリデン）−プロ
ピオン酸ヒドラジド、Ｎ’−（ベンジリデン）プロピオン酸ヒドラジド、Ｎ’−（４−ジ
メチルアミノフェニルメチレン）−プロピオン酸ヒドラジド、Ｎ’−（４−メトキシフェ
ニルメチレン）プロピオン酸ヒドラジド、Ｎ’−（４−ヒドロキシフェニルメチレン）−
プロピオン酸ヒドラジド、Ｎ’−（１−フェニルエチリデン）−プロピオン酸ヒドラジド
、Ｎ’−（ジフェニルメチレン）−プロピオン酸ヒドラジド、Ｎ’−［１−（２，４−ジ
ヒドロキシフェニル）ベンジリデン］−プロピオン酸ヒドラジド、Ｎ’−（２−フリルメ
チレン）−プロピオン酸ヒドラジド、Ｎ’−（１−メチルエチリデン）−２−メチル−プ
ロピオン酸ヒドラジド、Ｎ’−（１−メチルプロピリデン）−２−メチル−プロピオン酸
ヒドラジド、Ｎ’−（１，３−ジメチルブチリデン）−２−メチル−プロピオン酸ヒドラ
ジド、Ｎ’−（ベンジリデン）−２−メチル−プロピオン酸ヒドラジド、Ｎ’−（４−ジ
メチルアミノフェニルメチレン）−２−メチル−プロピオン酸ヒドラジド、Ｎ’−（４−
メトキシフェニルメチレン）−２−メチル−プロピオン酸ヒドラジド、Ｎ’−（４−ヒド
ロキシフェニルメチレン）−２−メチル−プロピオン酸ヒドラジド、Ｎ’−（１−フェニ
ルエチリデン）−２−メチル−プロピオン酸ヒドラジド、Ｎ’−（ジフェニルメチレン）
−２−メチル−プロピオン酸ヒドラジド、Ｎ’−［１−（２，４−ジヒドロキシフェニル
）ベンジリデン］−２−メチル−プロピオン酸ヒドラジド、Ｎ’−（２−フリルメチレン
）−２−メチル−プロピオン酸ヒドラジド、Ｎ’−（１−メチルエチリデン）−２，２−
ジメチル−プロピオン酸ヒドラジド、Ｎ’−（１−メチルプロピリデン）−２，２−ジメ
チル−プロピオン酸ヒドラジド、Ｎ’−（１，３−ジメチルブチリデン）−２，２−ジメ
チルプロピオン酸ヒドラジド、Ｎ’−（ベンジリデン）−２，２−ジメチル−プロピオン
酸ヒドラジド、Ｎ’−（４−ジメチルアミノフェニルメチレン）−２，２−ジメチル−プ
ロピオン酸ヒドラジド、Ｎ’−（４−メトキシフェニルメチレン）−２，２−ジメチル−
プロピオン酸ヒドラジド、Ｎ’−（４−ヒドロキシフェニルメチレン）−２，２−ジメチ
ル−プロピオン酸ヒドラジド、Ｎ’−（１−フェニルエチリデン）−２，２−ジメチル−
プロピオン酸ヒドラジド、Ｎ’−（ジフェニルメチレン）−２，２−ジメチル−プロピオ
ン酸ヒドラジド、Ｎ’−［１−（２，４−ジヒドロキシフェニル）ベンジリデン］−２，
２−ジメチルプロピオン酸ヒドラジド、Ｎ’−（２−フリルメチレン）−２，２−ジメチ
ル−プロピオン酸ヒドラジド、などが挙げられる。１以上のヒドラジド化合物をゴム組成
物中に含むことができる。他の好ましいヒドラジド化合物の中には、米国特許第6,380,28
8号に開示のもの、などの置換ヒドラジド化合物が含まれる。これは、本明細書に援用さ
れる。
【００３５】
また、キャッププライゴム組成物は、０．１〜１０ｐｈｒ、０．１〜８ｐｈｒ、または
０．１〜５ｐｈｒの少なくとも１つのメチレン受容体樹脂を含む。用語「メチレン受容体
」は、当業者には公知であり、それと下記のメチレン供与体化合物が反応して中間体メチ
ロールモノマーと考えられるものを形成する反応物または化合物を記述するのに使われる
。メチレン架橋の形成による中間体メチロールモノマーの縮合が、樹脂材料を製造すると
想定されている。後にメチレン架橋を形成し、最終的に樹脂を形成する部分に寄与すると
想定されている最初の反応物は、メチレン供与体化合物と呼ばれ、また、他の反応物は、
メチレン受容体化合物と呼ばれる。メチレン受容体の例は、本明細書で示され、例えば、
これらに限定されないが、米国特許第6,605,670号、同6,472,457号、同5,945,500号、同5
,936,056号、同5,688,871号、同5,665,799号、同5,504,127号、同5,405,897号、同5,244,
725号、同5,206,389号、同5,194,513号、同5,030,692号、同4,889,481号、同4,605,696号
、同4,436,853号および同4,092,455号に記載のものが挙げられる。これらの各々は、本明
細書に援用される。一般的に、好ましいメチレン受容体化合物の例としては、これらに限
定されないが、レゾルシノール、レゾルシノール誘導体、一価フェノールおよびこれらの
誘導体、二価フェノールおよびこれらの誘導体、多価フェノールおよびこれらの誘導体、
未変性フェノールノボラック樹脂、変性フェノールノボラック樹脂、ノボラック樹脂、お
よびこれらの混合物が挙げられる。
【００３６】
また、キャッププライゴム組成物は、０．１〜１０ｐｈｒ、０．１〜８ｐｈｒ、または
０．１〜５ｐｈｒのメチレン供与体化合物を含む。好ましいメチレン供与体化合物の例と
しては、これらに限定されないが、ヘキサメトキシメチルメラミン、ヘキサメチレンテト
ラミン、メトキシメチルメラミン、Ｎ，Ｎ’，Ｎ”−トリメチルＮ，Ｎ’，Ｎ”−トリメ
チロールメラミン、ヘキサメチロールメラミン、Ｎ，Ｎ’，Ｎ”−ジメチロールメラミン
、Ｎ−メチロールメラミン、Ｎ，Ｎ’−ジメチロールメラミン、Ｎ，Ｎ’，Ｎ”−トリス
（メトキシメチル）メラミン、Ｎ，Ｎ’，Ｎ”−トリブチル−Ｎ，Ｎ’，Ｎ”−トリメチ
ロールメラミン、ヘキサエトキシメチルメラミン、およびこれらの混合物が挙げられる。
【００３７】
また、キャッププライゴム組成物は、充填剤を含むことが好ましい。充填剤は、カーボ
ンブラック、シリカ、およびこれらの混合物からなる群より選択することができる。充填
剤の合計量は、約１〜約２００ｐｈｒ、あるいは、約５〜約１００ｐｈｒ、約１０ｐｈｒ
〜約３０ｐｈｒ、約３０〜約８０ｐｈｒ、または約４０〜約７０ｐｈｒであってよい。
【００３８】
存在する場合、カーボンブラックは、約１〜約２００ｐｈｒの量で、約５〜約１００ｐ
ｈｒの量で、または約３０〜約８０ｐｈｒの量で使用できる。好ましいカーボンブラック
としては、一般に入手可能な、工業的に製造されているカーボンブラックが挙げられ、少
なくとも２０ｍ２／ｇ、または好ましくは少なくとも３５ｍ２／ｇ〜２００ｍ２／ｇまた
はそれより大きい表面積を有するものが好ましい。有用なカーボンブラックには、ファー
ネスブラック、チャンネルブラック、およびランプブラックが含まれる。２以上のカーボ
ンブラックの混合物も使用できる。代表的なカーボンブラックとしては、これらに限定さ
れないが、ＡＳＴＭＤ−１７６５−８２ａにより指定されるような、Ｎ−１１０、Ｎ−２
２０、Ｎ−３３９、Ｎ−３３０、Ｎ−３５２、Ｎ−５５０、Ｎ−６６０が挙げられる。
【００３９】
使用可能な補強用シリカ充填剤の例としては、湿式シリカ（水和ケイ酸）、乾式シリカ
（無水ケイ酸）、カルシウムケイ酸塩、などが挙げられる。これらのなかでも、沈降アモ
ルファス湿式法、水和シリカが好ましい。シリカは、約１〜約１００ｐｈｒの量で、約５
〜約８０ｐｈｒの量で、または約３０〜約８０ｐｈｒの量で採用できる。有用な上限範囲
は、この種の充填剤により付与される高粘度によって制限される。使用可能ないくつかの
市販のシリカとしては、これらに限定されないが、PPG Industries(Pittsburgh、Pa.)製
のHiSil（登録商標）190、HiSil（登録商標）２１０、HiSil（登録商標）215、HiSil（登
録商標）233、HiSil（登録商標）243、などが挙げられる。いくつかの有用な別のシリカ
の市販グレードも、DeGussaCorporation（例えば、VN2、VN3）、Rhone Poulenc（例えば
、Zeosil（登録商標）1165MP0）、およびJ.M.Huber Corporationから入手可能である。
【００４０】
カーボンブラックおよび／またはシリカの表面は、任意に、処理または修飾し、特定の
種類のポリマーに対する親和性を改善することができる。このような表面処理、および修
飾は、当業者に周知である。
【００４１】
シリカが充填剤として使用される場合は、シリカをポリマーと結合させるためにカップ
リング剤の使用が望ましい場合がある。多くのカップリング剤が知られており、これらに
限定されないが、オルガノシランポリスルフィドおよびオルガノアルコキシメルカプトシ
ランが挙げられる。任意のオルガノシランポリスルフィドが使用可能である。好ましいオ
ルガノシランポリスルフィドとしては、これらに限定されないが、３，３’−ビス（トリ
メトキシシリルプロピル）ジスルフィド、３，３’−ビス（トリエトキシシリルプロピル
）ジスルフィド、３，３’−ビス（トリエトキシシリルプロピル）テトラスルフィド、３
，３’−ビス（トリエトキシシリルプロピル）オクタスルフィド、３，３’−ビス（トリ
メトキシシリルプロピル）テトラスルフィド、２，２’−ビス（トリエトキシシリルエチ
ル）テトラスルフィド、３，３’−ビス（トリメトキシシリルプロピル）トリスルフィド
、３，３’−ビス（トリエトキシシリルプロピル）トリスルフィド、３，３’−ビス（ト
リブトキシシリルプロピル）ジスルフィド、３，３’−ビス（トリメトキシシリルプロピ
ル）ヘキサスルフィド、３，３’−ビス（トリメトキシシリルプロピル）オクタスルフィ
ド、３，３’−ビス（トリオクトキシシリルプロピル）テトラスルフィド、３，３’−ビ
ス（トリヘキソキシシリルプロピル）ジスルフィド、３，３’−ビス（トリ−２”−エチ
ルヘキソキシシリルプロピル）トリスルフィド、３，３’−ビス（トリイソオクトキシシ
リルプロピル）テトラスルフィド、３，３’−ビス（トリ−ｔ−ブトキシシリルプロピル
）ジスルフィド、２，２’−ビス（メトキシジエトキシシリルエチル）テトラスルフィド
、２，２’−ビス（トリプロポキシシリルエチル）ペンタスルフィド、３，３’−ビス（
トリシクロネオキシシリルプロピル）テトラスルフィド、３，３’−ビス（トリシクロペ
ントキシシリルプロピル）トリスルフィド、２，２’−ビス（トリ−２”−メチルシクロ
ヘキソキシシリルエチル）テトラスルフィド、ビス（トリメトキシシリルメチル）テトラ
スルフィド、３−メトキシエトキシプロポキシシリル  ３’−ジエトキシブトキシ−シリ
ルプロピルテトラスルフィド、２，２’−ビス（ジメチルメトキシシリルエチル）ジスル
フィド、２，２’−ビス（ジメチルｓｅｃ−ブトキシシリルエチル）トリスルフィド、３
，３’−ビス（メチルブチルエトキシシリルプロピル）テトラスルフィド、３，３’−ビ
ス（ジｔ−ブチルメトキシシリルプロピル）テトラスルフィド、２，２’−ビス（フェニ
ルメチルメトキシシリルエチル）トリスルフィド、３，３’−ビス（ジフェニルイソプロ
ポキシシリルプロピル）テトラスルフィド、３，３’−ビス（ジフェニルシクロヘキソキ
シシリルプロピル）ジスルフィド、３，３’−ビス（ジメチルエチルメルカプトシリルプ
ロピル）テトラスルフィド、２，２’−ビス（メチルジメトキシシリルエチル）トリスル
フィド、２，２’−ビス（メチルエトキシプロポキシシリルエチル）テトラスルフィド、
３，３’−ビス（ジエチルメトキシシリルプロピル）テトラスルフィド、３，３’−ビス
（エチルジ−ｓｅｃブトキシシリルプロピル）ジスルフィド、３，３’−ビス（プロピル
ジエトキシシリルプロピル）ジスルフィド、３，３’−ビス（ブチルジメトキシシリルプ
ロピル）トリスルフィド、３，３’−ビス（フェニルジメトキシシリルプロピル）テトラ
スルフィド、３’−トリメトキシシリルプロピルテトラスルフィド、４，４’−ビス（ト
リメトキシシリルブチル）テトラスルフィド、６，６’−ビス（トリエトキシシリルヘキ
シル）テトラスルフィド、１２，１２’−ビス（トリイソプロポキシシリルドデシル）ジ
スルフィド、１８，１８’−ビス（トリメトキシシリルオクタデシル）テトラスルフィド
、１８、１８’−ビス（トリプロポキシシリルオクタデセニル）テトラスルフィド、４，
４’−ビス（トリメトキシシリル−ブテン−２−イル）テトラスルフィド、４，４’−ビ
ス（トリメトキシシリルシクロヘキシレン）テトラスルフィド、５，５’−ビス（ジメト
キシメチルシリルペンチル）トリスルフィド、３，３’−ビス（トリメトキシシリル−２
−メチルプロピル）テトラスルフィドおよび３，３’−ビス（ジメトキシフェニルシリル
−２−メチルプロピル）ジスルフィド、が挙げられる。
【００４２】
好ましいオルガノアルコキシメルカプトシランとしては、これらに限定されないが、ト
リエトキシメルカプトプロピルシラン、トリメトキシメルカプトプロピルシラン、メチル
ジメトキシメルカプトプロピルシラン、メチルジエトキシメルカプトプロピルシラン、ジ
メチルメトキシメルカプトプロピルシラン、トリエトキシメルカプトエチルシラン、トリ
プロポキシメルカプトプロピルシラン、エトキシジメトキシメルカプトプロピルシラン、
エトキシジイソプロポキシメルカプトプロピルシラン、エトキシジドデシルオキシメルカ
プトプロピルシランおよびエトキシジヘキサデシルオキシメルカプトプロピルシラン、が
挙げられる。このようなオルガノアルコキシメルカプトシランは、保護基でキャップして
もよく、すなわち、メルカプト水素原子を別の基で置換してもよい。キャップされたオル
ガノアルコキシメルカプトシランカップリング剤の代表例は、ＮＸＴ（商標）シランとし
てMomentive Performance Materials Incから市販されている液体３−オクタノイルチオ
−１−プロピルトリエトキシシランである。
【００４３】
種々のオルガノシランポリスルフィド化合物およびオルガノアルコキシメルカプトシラ
ンの混合物が使用可能である。
【００４４】
ゴム組成物中のカップリング剤の量は、許容可能な結果を得るのに必要な量であり、当
業者によって容易に決定される。カップリング剤の量は、典型的には、組成物中のシリカ
の重量基準で、シリカの約０．１重量％〜約２０重量％、シリカの約１重量％〜約１５重
量％、または、シリカの約１重量％〜約１０重量％であってよい。
【００４５】
追加の充填剤も利用可能であり、これらに限定されないが、クレー、タルク、アルミニ
ウム水和物、水酸化アルミニウムおよびマイカなどの無機充填剤が挙げられる。前出の追
加の充填剤は、任意添加であり、約０．５ｐｈｒ〜約４０ｐｈｒの量で利用可能である。
【００４６】
キャッププライゴム組成物は、０．１〜１０ｐｈｒ、１〜７ｐｈｒ、または２〜５ｐｈ
ｒの量の酸化亜鉛を含む。キャッププライゴム組成物に添加できる他の成分としては、こ
れらに限定されないが、オイル、ワックス、スコーチ阻害剤、粘着付与樹脂、補強樹脂、
ステアリン酸などの脂肪酸、およびペプタイザー、が挙げられる。これらの成分は、当技
術分野で公知であり、ゴム組成物の所望の物理的および機械的性質に基づいて適切な量で
添加できる。
【００４７】
加硫剤および加硫促進剤も、キャッププライゴム組成物に添加できる。好ましい加硫剤
および加硫促進剤は、当技術分野で公知であり、ゴム組成物の所望の物理的性質、機械的
性質、および硬化速度特性に基づいて適切な量で添加できる。加硫剤の例としては、硫黄
および硫黄提供化合物が挙げられる。ゴム組成物中に使用される加硫剤の量は、所定の実
施形態では、約０．１〜約１０ｐｈｒ、または１００ｐｈｒあたり約１〜約５重量部であ
ってもよい。
【００４８】
使用に際し、加硫促進剤は、特に限定されない。多くの促進剤が、当技術分野で公知で
あり、これらに限定されないが、ジフェニルグアニジン（ＤＰＧ）、テトラメチルチウラ
ムジスルフィド（ＴＭＴＤ）、４，４’−ジチオジモルホリン（ＤＴＤＭ）、テトラブチ
ルチウラムジスルフィド（ＴＢＴＤ）、ベンゾチアジルジスルフィド（ＭＢＴＳ）、２−
（モルホリノチオ）ベンゾチアゾール（ＭＢＳ）、Ｎ−ｔｅｒｔ−ブチル−２−ベンゾチ
アゾールスルホンアミド（ＴＢＢＳ）、Ｎ−シクロヘキシル−２−ベンゾチアゾールスル
ホンアミド（ＣＢＳ）、およびこれらの混合物が挙げられる。ゴム組成物で使われる加硫
促進剤の量は、約０．１〜約１０ｐｈｒ、または約１〜約５ｐｈｒであってもよい。
【００４９】
一実施形態では、キャッププライゴム組成物は、ポリマレイミドを含まないことがある
。
【００５０】
ゴム組成物は、当技術分野で公知の方法で各成分を一緒に混合することにより、例えば
、バンバリーミキサー中で各成分を一緒に混練することにより、形成することができる。
例えば、キャッププライゴム組成物は、少なくとも２つの混合段階で混合してもよい。第
一の段階は、加硫剤または加硫促進剤を加えない混合段階でもよく、当業者には通常、非
生成混合段階と呼ばれる。所定の実施形態では、２以上の非生成混合段階を使うことがで
きる。最終段階は、加硫剤および加硫促進剤が添加される混合段階でもよく、当業者には
通常、生成混合段階と呼ばれる。非生成混合段階は、約１３０℃〜約２００℃の温度で行
うことができる。生成混合段階は、望ましくないゴム組成物の早期加硫を避けるために、
加硫温度未満の温度で行うことができる。したがって、生成混合段階の温度は、約１２０
℃を超えるべきではなく、典型的には、約４０℃〜約１２０℃、または約６０℃〜約１１
０℃であり、特に、約７５℃〜約１００℃である。
【００５１】
酸化亜鉛の一部を、非生成混合段階で添加し、酸化亜鉛の残りを、生成混合段階で添加
することが有益であることを見出した。例えば、生成混合段階で添加される酸化亜鉛の量
と、非生成混合段階で添加される酸化亜鉛の量の比は、１：１〜１０：１、１：１〜５：
１、または２：１〜３：１であってもよい。ゴム組成物を混合する際に酸化亜鉛を分割し
て添加することにより、引っ張り特性および動的モジュラスが予想外に改善されることを
見出した。具体的には、酸化亜鉛を分割して添加することにより、より高い切断時引張強
度、より大きい切断時伸び、ならびにより高い動的モジュラスを得ることができ、これら
の全ては、特に、キャッププライゴム組成物に対し有益な場合がある。
【００５２】
一実施形態では、メチレン受容体樹脂は、メチレン供与体とは異なる混合段階で添加さ
れる。例えば、メチレン受容体樹脂は、非生成混合段階で添加でき、メチレン供与体は、
生成混合段階で添加できる。
【００５３】
一実施形態では、キャッププライゴム組成物は、６０℃、１％歪振幅および振動数５２
Ｈｚで測定したとき、ヒドラジド化合物を含まない比較キャッププライゴム組成物よりも
少なくとも０．０１低いｔａｎδ値を有する。「ヒドラジド化合物を含まない比較キャッ
ププライゴム組成物」は、このような比較組成物が、ヒドラジド化合物を含まないという
事実以外は同じであり、比較組成物が、ヒドラジド含有ゴム組成物の調製に使用される同
一または類似の方法で調製されることを意味する。一実施形態では、酸化亜鉛（酸化亜鉛
を使う場合）が生成および非生成混合段階で分割して添加される場合、ｔａｎδ値は、ヒ
ドラジド化合物を含まない比較キャッププライゴム組成物よりも低くなり得る。より低い
ｔａｎδ値は、キャッププライゴム組成物にとって望ましい。これは、このような結果が
より低いヒステリシスを示し、このことがタイヤが作動中のより少ない発熱、ならびによ
り小さい転がり抵抗を意味するからである。
【００５４】
本明細書の開示に従って形成されるゴム組成物は、キャッププライゴム組成物として特
に有用である。しかしながら、所定の実施形態では、それは、トレッド、サイドウォール
、ビードフィラー、アンダートレッド、またはカーカスプライ用コーティングなどの別の
タイヤ部材として使用できる。さらに、空気ばね部材、などの他のゴム製品を、本開示の
ゴム組成物から形成してもよい。
【００５５】
タイヤのキャッププライは、多くの場合、ナイロン、ポリエステル、アラミド、ポリア
ミン、またはレーヨンからなるコードを含む。キャッププライに使われるコードの種類は
、キャッププライでの使用に適することがわかっているいずれの材料でもよく、また、将
来、適することが明らかになり得る材料であってもよい。キャッププライのコードが、水
性レゾルシノール−ホルムアルデヒド−ラテックス（「ＲＦＬ」）浸漬により一般的に被
覆され、キャッププライゴム組成物に対する接着性が改善されることはよく知られている
。このようなＲＦＬ浸漬配合は、当業者には周知である。例えば、従来のＲＦＬ浸漬配合
は、１１部のレゾルシノール、１７８部の水、０．９部の水酸化ナトリウム（５０％）、
および１６．２部のホルムアルデヒド（３７％）を含む樹脂溶液を作ることにより行われ
る。次に、樹脂溶液を、２４４部のビニルピリジンラテックス（４１％）、７２．２部の
水、および１２部の水酸化アンモニウム（２８％）に加える。代表的な従来のＲＦＬ浸漬
の詳細は、例えば、Durairaj、RajB.、「Resorcinol:chemistry、technology、and appli
cations」２８４、（２００５）、に見つけることができ、これは、本明細書に援用され
る。
【００５６】
本開示は、以下の実施例を参照して、さらに詳細に説明される。以下の実施例は、例示
の目的のみで提示されており、限定の意味で解釈されるべきではない。
【実施例】
【００５７】
各ゴム組成物を表１に示す配合に従って調製した。全ての量はｐｈｒで表されている。
【表１】
0005993984.tif 000003

【００５８】
実施例で使用したヒドラジド化合物は、Ｎ’−（１，３−ジメチルブチリデン）−３−
ヒドロキシ−２−ナフトヒドラジドであり、メチレン受容体樹脂は、レゾルシノールであ
り、また、メチレン供与体は、ヘキサメトキシメチルメラミンであった。
【００５９】
対照１は、メチレン受容体樹脂、メチレン供与体、およびヒドラジド化合物のいずれも
含まなかった。対照２は、ヒドラジド化合物を含むが、メチレン受容体樹脂とメチレン供
与体のいずれも含まなかった。対照３は、メチレン受容体樹脂およびメチレン供与体を含
むが、ヒドラジド化合物を含まなかった。実験１は、メチレン受容体樹脂、メチレン供与
体、およびヒドラジド化合物を含んだ。実験２は、実験１と同じ組成で、実験２では、酸
化亜鉛の一部が非生成混合段階および生成混合段階の両方で添加された点のみが異なる。
実験１と実験２は、本開示に従っている。
【００６０】
ゴム組成物を、各試験に供した。引張機械特性は、ＡＳＴＭ−Ｄ４１２に記載の方法で
、２２℃で測定した。引張試験片は、厚み１．９ｍｍのダンベル形状とした。２５．４ｍ
ｍの特定のゲージ長を引張試験に使用した。引張試験片を１４９℃で４０分間加硫した。
Ｅ’、Ｅ”、およびｔａｎδなどの動的粘弾性特性を、温度６０℃、歪振幅１％、および
振動数５２Ｈｚで測定した。動的粘弾性試験用の試験片を、１４９℃で４０分加硫し、寸
法は、長さ４０ｍｍ、幅４．７ｍｍ、および厚み２ｍｍであった。
【表２】
0005993984.tif 000004
【００６１】
表２からわかるように、実験１の組成物は、ヒドラジド化合物を含まない比較組成物で
ある対照３の組成物よりも少なくとも０．０１小さいｔａｎδ値を有する。タイヤが作動
中の小さいｔａｎδは、より少ない発熱を示し、また、より小さい転がり抵抗を示すため
に、このような効果は、キャッププライゴム組成物において望ましい。
【００６２】
また、実験２の組成物を実験１の組成物と比較すると、酸化亜鉛を非生成混合段階およ
び生成混合段階へ分割して添加することにより、得られたゴム組成物の引張特性および動
的モジュラス（Ｅ’）が、予想外に改善されることがわかる。具体的には、酸化亜鉛を分
割して添加することにより、より高い切断時引張強度、より大きい切断時伸び、ならびに
より高い動的モジュラスを得ることができ、これらの全ては、キャッププライゴム組成物
に有益である。
【００６３】
代表的実施形態を用いて説明を行ってきた。前述の詳細な説明を読み、理解することに
より、修正および変形を思いつくことができよう。このような修正および変形が添付の請
求項またはそれらの等価物の範囲内に入る限りにおいて、本開示および代表的実施形態は
、これら全てを含むと解釈されるべきであることが意図されている。